(57)【特許請求の範囲】
【請求項１】
緊張材による機械的ストレスと、膨張材によるケミカルストレスとを導入するプレストレストコンクリートの製造方法において、アルミナセメントを除くセメント材を用い、練り混ぜ水に硫酸イオンを練り混ぜ水の単位質量当たり、１０００〜５０００ｐｐｍの比率で混合して製造することを特徴とするプレストレストコンクリートの製造方法。
【請求項２】
前記の練り混ぜ水に混合する硫酸イオンとして海水を用いることを特徴とする請求項１に記載のプレストレストコンクリートの製造方法。
【請求項３】
前記の緊張材は、難錆性線材であることを特徴とする請求項１又は請求項２に記載のプレストレストコンクリートの製造方法。
【請求項４】
前記の緊張材は、連続繊維補強線材であることを特徴とする請求項１又は請求項２に記載のプレストレストコンクリートの製造方法。
【請求項５】
前記の連続繊維補強線材は、金属繊維、アラミド繊維、炭素繊維、ガラス繊維、ポリ−ｐ−フェニレンベンゾビスオキサゾール繊維から選ばれた１種又は２種以上の繊維による強化繊維線材であることを特徴とする請求項４に記載のプレストレストコンクリートの製造方法。
【請求項６】
前記の膨張材は、生石灰等の石灰系膨張材、カルシウムサルホアルミネート、エトリンガイト系膨張材、エトリンガイト−石灰複合系膨張材、鉄粉系膨張材、マグネシウム系膨張材、アルミニウム粉末系膨張材、頁岩系膨張材及び珪石系膨張材から選ばれた１種又は２種以上の混合物であることを特徴とする請求項１から請求項５までの何れか１項に記載のプレストレストコンクリートの製造方法。
【請求項７】
前記の練り混ぜ水に用いる海水は、練り混ぜ水全重量に対して、５０〜２００重量％であることを特徴とする請求項２から請求項６までのいずれか１項に記載のプレストレストコンクリートの製造方法。
【請求項８】
前記の海水に含まれる硫酸イオンは、海水の単位質量当たり、１５００〜３０００ｐｐｍの比率で含有されていることを特徴とする請求項２から請求項７でのいずれか１項に記載のプレストレストコンクリートの製造方法。
【請求項９】
前記の海水は、塩素イオンが除去された海水を練り混ぜ水とすることを特徴とする請求項２から請求項８までの何れか１項に記載のプレストレストコンクリートの製造方法。
【請求項１０】
コンクリート打設時に不連続繊維補強材を混入したことを特徴とする請求項１から請求項９までの何れか１項に記載のプレストレストコンクリートの製造方法。
【請求項１１】
該不連続繊維補強材は、金属繊維、炭素繊維、ガラス繊維、樹脂繊維から選ばれた１種又は２種以上の繊維による強化繊維材であることを特徴とする請求項１０に記載のプレストレストコンクリートの製造方法。
【発明の詳細な説明】
【技術分野】
【０００１】
本発明は、コンクリート膨張材によるケミカルストレスと、連続繊維補強線材を用いたメカニカルストレスとを併用して導入するプレストレストコンクリートに関し、特に硫酸イオン、あるいは硫酸イオンを含む海水を練り混ぜ水に使用するプレストレスコンクリートの製造方法に関する。
【背景技術】
【０００２】
従来より、機械的特性（圧縮強度、曲げ強度等） に優れるセメント系材料にプレストレスを導入してなるコンクリートの開発が行なわれている。
【０００３】
従来のプレストレストコンクリートにおいて、プレテンション方式の場合は、プレストレスを導入する緊張材として高張力鋼材（ＰＣ鋼材）を使用し、ＰＣ鋼線や２〜３本撚りＰＣ鋼撚り線をロングライン方式または型枠定着方式によって緊張しながらコンクリートを打設し、養生硬化後にこれらのＰＣ鋼線を切断してプレストレストコンクリートを製造している。
【０００４】
近年、高強度を有するガラス繊維、炭素繊維、アラミド繊維などにより一方向に強化した繊維素材によるロッドを利用したプレストレスト緊張材が使用され、防蝕性に勝れたプレストレストコンクリートとして注目されている。
【０００５】
プレストレストコンクリートの高い引張強度やせん断強度を発現する技術として特開２００４−１５５６２３号が開示されている。
【０００６】
連続繊維強化プラスチック複合材によるプレストレストコンクリート緊張材の技術として、特開２００２−３２６２８５号が開示されている。
【０００７】
また、通常、コンクリート構造物は、その表面から乾燥が進むため、収縮し、その収縮応力がコンクリートの引張り強度を上回るとひび割れが生じることとなる。
【０００８】
このひび割れを低減するためには、コンクリートに所定のコンクリート混和材料を配合することにより、コンクリートの乾燥収縮量を補償するに足りる膨張量を与えること、あるいは乾燥収縮量を低減することが必要である。そのためのコンクリート混和材料として、膨張材や収縮低減剤が知られている。
【０００９】
このうち、膨張材は水和反応に伴って膨張する材料を含み、水和膨張によりコンクリート構造物の乾燥収縮を防止するものである。
【００１０】
コンクリートの膨張材として、特開２００５−１６２５６４号が開示されている。これは安価な生石灰を、例えば従来のように他の原料成分を加えてクリンカ焼成物を製造するような煩雑な処理を経ることもなく、且つコストの増加を殆どもたらさずに、モルタルやコンクリート用の膨張材として十分使用できるようにし、モルタルやコンクリートの収縮や外圧に十分対抗できるような安定した膨張力を付与できる膨張材、特に、大量に使用しなくともケミカルプレストレスの導入を可能にした膨張材及びケミカルプレストレスが導入できるコンクリートを提供するとしたものである。
【００１１】
このように、プレストレストコンクリートは、コンクリートの最大の弱点である、圧縮には強いが引張には弱いという問題を克服する目的で開発されたものであり、荷重が作用する前にコンクリート部材に圧縮力がかかった状態（プレストレス）とし、荷重を受けた時にコンクリートに引張応力が発生しないようにする、もしくは引張応力を制御するもので、通常の鉄筋コンクリートに比べ、引張応力によるひび割れを防ぐことができるものである。
【００１２】
また、近年、東北の被災地復旧工事等で、建設資材が足りないため、海水を練り混ぜ水に用いたコンクリートが開発されている。
【００１３】
例えば、特開２０１５−２０９２５号公報では、２００ｍｍ以上５００ｍｍ以下の大きさに破砕されたコンクリート殻を粗骨材とするプレパックドコンクリート工法、又は、ポストパックドコンクリート工法に使用される注入用モルタルであって、結合材及び細骨材を練り混ぜる練り混ぜ水として海水を用いるコンクリートの製造方法が開示されている。
【００１４】
練り混ぜ水に海水を用いることで初期強度を向上させ、脱型までの期間の短縮を目的とするものであり、十分な強度を確保させ、製造効率が高く、ブリーディング抑制にも寄与するというものである。
【００１５】
また、特開２００５−２８１１１２号公報では、鉄筋により構成される鉄筋構造体をコンクリート型枠内に配置した後に、アルミナセメントと海水と細骨材と粗骨材をを練り混ぜて流動体状のフレッシュコンクリートを生成し、このフレッシュコンクリートを型枠内に充填して鉄筋構造体を埋設して硬化させた海水配合型アルミナセメントコンクリートが開示されている。
【００１６】
水道水配合型普通ポルトランドセメントコンクリートや水道水配合型アルミナセメントコンクリートに比べて、鉄筋の腐食防止効果が高いものである。
【００１７】
また、プレストレストコンクリートのPC鋼材の腐食防止にも適応可能とされている。
【００１８】
このように、従来、海水は塩分を含むため、鉄筋を錆びさせてしまうため、コンクリートの製造において種々の規制がされていたものであるが、使用方法によっては、初期強度の向上や鉄筋の腐食防止などに活用されるようになってきている。
【先行技術文献】
【特許文献】
【００１９】
【特許文献１】特開２００４−１５５６２３号公報
【特許文献２】特開２００２−３２６２８５号公報
【特許文献３】特開２００５−１６２５６４号公報
【特許文献４】特開２０１５−２０９２５号公報
【特許文献５】特開２００５−２８１１１２号公報
【発明の概要】
【発明が解決しようとする課題】
【００２０】
上記の従来特許公報に示すように、プレストレストコンクリートは、その強度を高めるために種々の開発が行われている。
【００２１】
従来のプレストレストコンクリートは、その用途として、橋梁、電柱、コンクリートパイル、建設部材や、建築物の梁などによく使用され、主に構造材に用いられている。
【００２２】
プレストレストコンクリートは、コンクリートの宿命ともいえる、表面のひび割れを抑制できる効果的な技術である。
【００２３】
また、上記の従来特許公報では、コンクリートの練り混ぜ水に海水を使用することにより、初期強度の向上、鉄筋の腐食防止効果が期待できる。
【００２４】
プレストレスコンクリートでは、機械的プレストレスを付与するために、緊張材に引張応力をかけた状態で打設するが、打設後に緊張材とコンクリートの付着力が問題となる。すなわち、硬化時にコンクリートの膨張効果が必要となる。
【００２５】
付着力が小さいと、緊張材とコンクリートの付着部で滑りが生じてしまい、プレストレスが十分に発揮されないことになる。
【００２６】
上記の従来特許公報（特開２００５−２８１１１２号公報）では、プレストレストコンクリートへの適応可能とされているが、アルミナコンクリートでは、緻密性が高く、強度を高め、外部からの塩素イオンの侵入を抑え、PC鋼材の錆びを防止できるが、ポルトランドセメントに比べて硬化期間が非常に短く、膨張効果を発揮するエトリンガイトの生成が不十分のまま硬化してしまうため、膨張効果はほとんど期待できない。このため、付着力は高められない。
【００２７】
エトリンガイト（3CaO・Al2O3・3CaSO4・32H2O）は、SO42-（硫酸イオン）とH2Oが存在するセメント水和時に、アルミネート相(アルミン酸三カルシウム、3CaO・Al2O3)とSO42-（硫酸イオン）とH2Oが反応し、生成される水和物をいう。エトリンガイトの生成量が多すぎるとセメント硬化体を膨張させる。
【００２８】
生成されるエトリンガイト（3CaO・Al2O3・３CaSO4・32H2O）は、数ミクロン程度の非常に小さい結晶で、この結晶がセメントペーストの硬化過程に おいてコロイド状で、ゲル間の微細な空隙にイガグリ状に発達し、ゲルの硬化による収縮ならびに 乾燥による収縮を低減し、さらに膨張させる働きをする。この場合の膨張とは、強度の増進に 伴って生じる膨張変形のことであり、本発明では、これが、プレストレストコンクリートにおいて、緊張材とコンクリートの付着部の強度、膨張を促進し、付着力を高めるものと思われる。
【００２９】
本発明は、上記の問題に鑑みてなされたものであり、膨張材によるケミカルストレスと連続繊維補強線材によるメカニカルストレスを併用し、かつ、練り混ぜ水に海水を使用し、付着力を高め、プレストレスによる強度を十分に発揮させることのできるプレストレストコンクリートを提供することを課題とする。
【課題を解決するための手段】
【００３０】
本発明は諸課題を解決するために、請求項１では、緊張材による機械的ストレスと、膨張材によるケミカルストレスとを導入するプレストレストコンクリートの製造方法において、アルミナセメントを除くセメント材を用い、練り混ぜ水に硫酸イオンを練り混ぜ水の単位質量当たり、１０００〜５０００ｐｐｍの比率で混合して製造することを特徴とするプレストレストコンクリートの製造方法とするものである。
【００３１】
該緊張材による機械的ストレスとは、各種の線材を緊張材としてコンクリートにあらかじめ機械的な引張応力を導入できるものであればいずれでもよく、プレテンション方式あるいはポストテンション方式のいずれの方式によるプレストレスの導入方式でも良い。
【００３２】
該コンクリート用膨張材によるケミカルストレスは、コンクリート用として使用されている膨張材であればいずれの膨張材を混入しても良く、コンクリートにケミカルストレスを導入できる混和剤などでも良い。
【００３３】
該練り混ぜ水とは、セメントなどの結合材、及び砂利や砂などの骨材を練り混ぜるための水であり、従来、上水道水などの真水が使用されているが、本請求項１では、真水に硫酸イオンを混合して使用するものである。
【００３４】
本発明に使用する硫酸イオン（SO42-）は、練り混ぜ水中で硫酸イオンとなるものであればいずれでも良い。例えば、水溶性の硫酸塩など、硫酸ナトリウム（Na2SO4）などでも良い。
該練り混ぜ水中の硫酸イオンは、セメント水和時に生成されるエトリンガイトの量が膨張効果に十分な生成量となるものであれば良い。
練り混ぜ水中の硫酸イオンの比率が１０００ｐｐｍ以下では、エトリンガイトの生成が不十分であり好ましくない。５０００ｐｐｍ以上では、エトリンガイトの生成量が多くなりすぎるため、膨張効果が過剰となり、ひび割れの要因となるため好ましくない。
好ましくは、１５００〜４０００ｐｐｍ、さらに好ましくは、１８００〜３０００ｐｐｍ程度が良い。
【００３５】
請求項２では、前記の練り混ぜ水に混合する硫酸イオンとして海水を用いることを特徴とするプレストレストコンクリートの製造方法である。
【００３６】
海水は、海から採取される自然海水であり、水を主成分とし、3.5%程度の塩、微量金属から構成されており、硫酸イオン（SO42-）は、0.2649質量％程度が含まれている。（海域により含有量は異なる。）
【００３７】
一般に、コンクリートの材料としてポルトランドセメントを用いた鉄筋コンクリートやＰＣ鋼材を用いたプレストレストコンクリートの場合、コンクリート内部はアルカリ性となっており、鉄筋ＰＣ鋼材などの表面には、２０〜６０マイクロメートル程度の厚さの鉄の水酸化物（γ−Ｆｅ2Ｏ3・ｎＨ2Ｏ、ｎは自然数）の薄い皮膜（以下、「不動態皮膜」という。）が形成されているため電気化学的に安定であり、鋼材は腐食しにくくなっている。
【００３８】
しかし、コンクリート構造物は塩化物イオン（Cl-）がコンクリート内部に浸透すると、これに伴い鋼材表面の不働態被膜が破壊され、鋼材の腐食を生じるという問題があるため、練り混ぜ水に海水を使用することは一般的にはほとんどなかった。
【００３９】
該海水は、海から採取した海水をそのまま使用しても良く、好ましくは、フィルターなどでごみなどを除去した海水が良く、表層海水ではなく、ごみなどの少ない一定程度の深さの海水をくみ上げて使用しても良い。
【００４０】
請求項３では、前記の緊張材は、難錆性線材であることを特徴とする請求項１又は請求項２に記載のプレストレストコンクリートの製造方法とするものである。
【００４１】
該難錆性線材は、コンクリート打設後において、緊張材の錆びによる膨張によってコンクリートが破裂する恐れのない線材であればいずれでも良く、例えば、ステンレス鋼、アルミニウム合金、チタン合金、ニッケル合金、クロム合金、モリブデン合金、タングステン合金などの難錆性金属や、樹脂材、植物繊維材などの非金属材を用いても良い。
【００４２】
請求項４では、前記の緊張材は、連続繊維補強線材であることを特徴とする請求項１又は請求項２に記載のプレストレストコンクリートの製造方法とするものである。
【００４３】
該連続繊維補強線材とは、線状の連続繊維補強材であり、連続的に線状に成形された強化繊維補強材によるＰＣ緊張材である。連続繊維補強材は、炭素繊維、ガラス繊維、アラミド繊維、ビニロン繊維などをエポキシ樹脂などでバインドしたものの総称である。
【００４４】
該強化繊維補強材は、軽量、高強度、高弾性、耐食性、非電導、非磁性など、鉄筋よりも優れた物性（引張強度、弾性率）と鉄筋にはない優れた耐食、電磁気的特性とを有しているものである。
【００４５】
線状とは、丸形、矩形、異形（リブ、インデンテッド表面）ロッド、組紐状ロッド、撚り線状ストランド、格子状等、概して線形形状またはその形状単位からの２次元または３次元組立て形状を意味するものである。
【００４６】
請求項５では、前記の連続繊維補強線材は、金属繊維、アラミド繊維、炭素繊維、ガラス繊維、ポリ−ｐ−フェニレンベンゾビスオキサゾール繊維から選ばれた１種又は２種以上の繊維による強化繊維線材であることを特徴とする請求項４に記載のプレストレストコンクリートの製造方法とするものである。
【００４７】
請求項６では、該膨張材は、生石灰等の石灰系膨張材、カルシウムサルホアルミネート、海水等のエトリンガイト系膨張材、エトリンガイト−石灰複合系膨張材、鉄粉系膨張材、マグネシウム系膨張材、アルミニウム粉末系膨張材、頁岩系膨張材及び珪石系膨張材から選ばれた１種又は２種以上の混合物であることを特徴とする請求項１から請求項５までの何れか１項に記載のプレストレストコンクリートの製造方法とするものである。
【００４８】
該ケミカルストレスの効果は、コンクリート表面において作用するものであればよく、軽量化とひび割れ抑制効果を有するものであればいずれでも良く、組み合わせを限定するものではない。
【００４９】
削除
【００５０】
削除
【００５１】
削除
【００５２】
削除
【００５３】
請求項７では、前記の練り混ぜ水に用いる海水は、練り混ぜ水全重量に対して、５０〜２００重量％であることを特徴とする請求項２から請求項６までのいずれか１項に記載のプレストレストコンクリートの製造方法とするものである。
【００５４】
該練り混ぜ水に用いる海水の量は、５０重量％以下では、海水中の硫酸イオンが少なく、セメント硬化体を膨張させる膨張材となるエトリンガイト（3CaO・Al2O3・3CaSO4・32H2O）の生成量が少なく、膨張効果が期待できない。好ましくは、６０〜１５０重量％が良く、さらに好ましくは、８０〜１２０重量％が良い。
【００５５】
海水を濃縮した濃縮海水を使用する場合の海水の量は、濃縮する前の自然海水の重量で換算するものとする。
【００５６】
請求項８では、前記の海水に含まれる硫酸イオンは、海水の単位質量当たり、１５００〜３０００ｐｐｍの比率で含有されていることを特徴とする請求項２から請求項７でのいずれか１項に記載のプレストレストコンクリートの製造方法とするものである。
【００５７】
自然海水中の硫酸イオンは、概ね２０００〜２８００程度とされており、通常のフィルターにより、ごみ等を除去した場合には、若干の変動があるが、どこの海水を使用しても、１５００〜３０００ｐｐｍの範囲内となる。
【００５８】
請求項９では、前記の海水は、塩素イオンが除去された海水を練り混ぜ水とすることを特徴とする請求項２から請求項８までの何れか１項に記載のプレストレストコンクリートの製造方法とするものである。
【００５９】
該塩素イオンの除去には、種々の既存技術を使用できる。例えば、硝酸銀水溶液で塩化物イオンを塩化銀として沈殿させて除去する方法や、イオン交換樹脂などを使用しても良い。
【００６０】
請求項１０では、コンクリート打設時に不連続繊維補強材を混入したことを特徴とする請求項１から請求項９までの何れか１項に記載のプレストレストコンクリートの製造方法とするものである。
【００６１】
該不連続繊維補強材は、不連続状態の繊維補強材であればいずれでも良い。
【００６２】
繊維の寸法は、配合物中におけるこれら繊維の材料分離の防止や硬化後の曲げ強度や靭性の向上の点から、直径０．００５〜１．０ｍｍ、長さ２〜３０ｍｍが好ましく、さらに好ましくは、直径０．０１〜０．５ｍｍ、長さ５〜２５ｍｍが良い。また、炭素繊維のアスペクト比（繊維長／繊維直径）は２０〜２００が好ましく、３０〜１５０がより好ましい。
【００６３】
配合量は、配合物中の体積百分率で、０．２〜５．０％が適当であり、０．５〜３．０％が好ましく、０．８〜２．０％がより好ましい。この配合量が０．２％未満では曲げ強度や靭性を高めることは期待できない。一方、この配合量が５．０％を超えると、流動性等を確保するために単位水量が増大するうえ、配合量を増やしても繊維の増強効果が向上しないため、経済的でなく、さらに混練物中にいわゆるファイバーボールを生じ易くなるので、好ましくない。
【００６４】
請求項１１では、該不連続繊維補強材は、金属繊維、炭素繊維、ガラス繊維、樹脂繊維から選ばれた１種又は２種以上の繊維による強化繊維材であることを特徴とする請求項１から請求項１０までのいずれか１項に記載のプレストレストコンクリートの製造方法とするものである。
【発明の効果】
【００６５】
本発明は以下の効果を奏する。
１）プレストレストコンクリートの製造方法において、練り混ぜ水に硫酸イオンを使用することにより、セメント水和時に膨張材であるエトリンガイトを生成するため、その膨張作用により、緊張材とコンクリートの付着力を高めることができる。
【００６６】
２）プレストレストコンクリートの製造方法において、練り混ぜ水に海水を使用することにより、海水中の硫酸イオンにより、セメント水和時に膨張材であるエトリンガイトを生成するため、その膨張作用により、緊張材とコンクリートの付着力を高めることができる。
【００６７】
３）上記の付着力の強化により、機械的プレストレス時の滑りを防止でき、強力でかつ信頼性の高いプレストレスを実現できる。
【００６８】
４）上記の付着力の強化により、機械的プレストレスの緊張材の有効範囲を大きく広げることができる。
【００６９】
５）練り混ぜ水に海水を使用することにより、その膨張材作用により、機械的プレストレスの影響しにくい部分をケミカルストレスとしてカバーすることができる。
【００７０】
６）練り混ぜ水に塩素イオンを除去した海水を使用することにより、PC鋼材を緊張材として使用しても錆びの問題を解消できる。
【００７１】
７）コンクリート中に不連続繊維補強材が混入されていると、コンクリートの曲げ強度を向上させることができ、膨張材の効果を高め、付着力を高めることができる。
【００７２】
８）コンクリートの薄肉化や切り欠き形状が可能となり、デザインの自由度が大きく広がる。
【００７３】
９）機械的ストレスとケミカルストレス及びエトリンガイト生成の相乗効果により、表面形状の変化や切り欠き部、あるいは、開口部を設けた場合においても強度を高めることができるので、思い切ったデザイン構成を可能とし、よりフレキシブルなプレストレストコンクリートが実現できる。
【００７４】
１０）薄肉化と軽量化、及びひび割れ抑制により、今までコンクリートでは使用不可能であった部材への適用が可能となる。
【００７５】
１１）金属部材、ガラス部材、硬質樹脂部材、木部材、制振部材や免振部材などの衝撃エネルギー吸収部材、先行躯体としての型枠材などの代替部材として活用できる。
【図面の簡単な説明】
【００７６】
【図１】本発明のプレストレスコンクリートの製造方法を示すフロー図である。
【図２】本発明によるプレストレスコンクリートにおける緊張材の配置を示す概略図である。
【図３】付着力比較試験に使用した工業用水使用コンクリートの強度試験成績書である。
【図４】付着力比較試験に使用した海水使用コンクリートの強度試験成績書である。
【発明を実施するための形態】
【００７７】
本発明の実施の形態について図面を用いて説明する。
最初にプレテンション方式による機械的なプレストレスの導入方法を図１に示す。
【００７８】
図１は、プレテンションベッド（製造装置）の説明図である。
緊張材としてＰＣ鋼より線φ２６ｍｍを使用し、５０トン（４９０ｋＮ）の緊張力を導入する例である。
【００７９】
この例では、図１に示すように、ロングライン式でプレテンションベッド（製造装置）上に長手方向に３体のプレストレストコンクリート部材を同時に製造するものである。
【００８０】
（Ａ）に示すように、反力台間にＰＣ鋼より線を張り、左側のジャッキで５０トン（４９０ｋＮ）の引張荷重で緊張させ、プレストレス力を付加する。
【００８１】
次に（Ｂ）に示すように、ＰＣ鋼より線が緊張した状態で格子筋（鉄筋）、型枠組み立てを行い、コンクリートを打設・養生する。
【００８２】
所定のコンクリート強度が得られたら、（Ｃ）に示すように、緊張ジャッキを徐々に解放し、ＰＣより線を切断し、プレストレストコンクリート部材に緊張力を転荷する。
【００８３】
このように、プレストレストコンクリートは製造される。
【００８４】
本発明によるプレストレストコンクリートは、新規なコンクリートの組成、緊張材、及び引張荷重を実現するものである。
【００８５】
以下に上記の（Ｂ）に示すコンクリートの打設におけるコンクリートの配合を示す。（単位ｋｇ／ｍ3）
コンクリート配合例１（基本配合）
普通ポルトランドセメント              ：  ６２６
海水                                  ：  １７５
細骨材                                ：  ８０９
粗骨材                                ：  ８１８
混和剤：減水剤                        ：      ６．８９
【００８６】
本実施例では、練り混ぜ水として水に替えて海水が使用されている。
1ｍ3当たりの総重量は、２４３４．９ｋｇであり、総量に対する海水の割合は、７．２％である。
【００８７】
また、海水は、沖縄県の北部残波岬沖、約１００ｍの海中より採取し、０．５ｍｍメッシュの網でごみ等を除去したものを使用した。
海水の成分は以下のとおりである。
比重    ｐＨ    Na+     K+     Ca+     Mg+      Cl- SO42- Co32-  （ｐｐｍ）
1.02    8.1    9290    346    356    1167    17087    2378    110
【００８８】
また、上記の基本配合に膨張材を添加した場合のコンクリート配合を以下に示す。（単位ｋｇ／ｍ3）
コンクリート配合例２（膨張材添加）
普通ポルトランドセメント              ：  ６０６
膨張材                                ：    ２０
海水                                  ：  １７５
細骨材                                ：  ８０９
粗骨材                                ：  ８１８
混和剤：減水剤                        ：      ６．８９
本実施例では、1ｍ3当たりの総重量は、２４３４．９ｋｇであり、総量に対する海水の割合は、７．２％である。
【００８９】
また、上記の基本配合にフライアッシュを添加した場合のコンクリート配合を以下に示す。（単位ｋｇ／ｍ3）
コンクリート配合例３（フライアッシュ添加）
普通ポルトランドセメント              ：  ５６３
フライアッシュ                        ：    ６３
海水                                  ：  １７５
細骨材                                ：  ７９８
粗骨材                                ：  ８１０
混和剤：減水剤                        ：      ６．８９
本実施例では、1ｍ3当たりの総重量は、２３８１．５ｋｇであり、総量に対する海水の割合は、７．３％である。
【００９０】
また、上記の基本配合に膨張材、フライアッシュ、繊維補強材を添加した場合のコンクリート配合を以下に示す。（単位ｋｇ／ｍ3）
コンクリート配合例４（膨張材＋フライアッシュ＋繊維補強材添加）
普通ポルトランドセメント              ：  ６２１
膨張材                                ：    ２０
フライアッシュ                        ：    ７１
繊維補強材                            ：      ９．１
海水                                  ：  １８５
細骨材                                ：１２０５
粗骨材                                ：  ２６７
混和剤：減水剤                        ：    １１．３８
本実施例では、1ｍ3当たりの総重量は、２３８１．５ｋｇであり、総量に対する海水の割合は、７．３％である。
【００９１】
上記のコンクリート配合例１から４については、いずれも、練り混ぜ水中及び海水中の硫酸イオンは、２，３７８ｐｐｍである。
【００９２】
また、コンクリートの板厚を薄くしたプレストレストコンクリートとしても良い。
【００９３】
例えば、緊張材として、難錆性線材であり、連続繊維補強線材である、直径１２．５ｍｍの炭素繊維強化型高分子(CFRP)材によるより線を使用し、プレストレストコンクリートのサイズは、３ｍ×２．４ｍ×３６ｍｍのものを１体とし、短手方向に５００ｍｍ間隔で５本の緊張材を配置したものでも良い。
【００９４】
図２に緊張材の配置図を示す。
プレストレストコンクリート１の厚さＴは、３６ｍｍであり、φ１２．５ｍｍの緊張材２を板厚の中心部に配置した。
【００９５】
緊張材の上面に格子筋３を配置した。カブリ厚は約７ｍｍである。
【００９６】
以上のコンクリート組成において、緊張材を配置し、緊張材1本当たりに１８ｋＮの引張荷重を導入した。
【００９７】
約２４時間養生後、緊張力を解放した。
【００９８】
プレストレストコンクリート製作後の圧縮強度は６０ＭＰａ以上であり、強度基準を満たすものであった。
【００９９】
本実施例のプレストレストコンクリートの板厚は３６ｍｍである。従来の鋼製緊張材（φ１２．５ｍｍ）を使用したプレストレストコンクリートの場合、板厚は、錆びなどの問題を考慮し、カブリ厚は３０ｍｍ程度必要であるため、本発明のプレストレストコンクリートよりカブリ厚の差分（３０ｍｍ−７ｍｍ）、すなわち、片側で２３ｍｍ程度厚くする必要がある。
【０１００】
また、本実施例によるプレストレストコンクリートの重量は６４８ｋｇであった。
【０１０１】
鋼製緊張材を用いたプレストレストコンクリートの場合には、板厚はカブリ厚を考慮して８２ｍｍとなる。一般的な鉄筋コンクリートの概算重量（１m3あたり２．５tonで算出）で算出すると、約１４７６ｋｇとなり、５０％以上の軽量化となった。
【０１０２】
プレストレスコンクリートにおいては、引張応力に弱いという、コンクリートの弱点を、緊張材による機械的プレストレスによりカバーし、引張応力によるひび割れ等を防ぐことができるものである。
【０１０３】
このプレストレスの能力を十分に発揮させるためには、コンクリートと緊張材との付着力が重要となる。付着力が不十分な場合には、コンクリートと緊張材の間ですべりが発生し、機械的なプレストレスが発揮できなくなる。
【０１０４】
本発明は、練り混ぜ水に硫酸イオンあるいは海水を混合することにより、コンクリート硬化時に膨張作用をするエトリンガイトを生成させ、コンクリートを緻密にかつ膨張力を発揮させることで、緊張材とコンクリートの付着力を強化するものである。
【０１０５】
以下に海水を用いた付着力の比較試験を示す。
【０１０６】
〈付着力比較試験〉
従来の工業用水を用いたコンクリート（工業用水C）と、海水を用いたコンクリート（海水C）の付着力比較試験を行った。
【０１０７】
試験方法及び評価は、(財）建材試験センターの「引抜き試験による鉄筋とコンクリートとの付着強さ試験方法（JSTM C 2101）」に準拠し、すべり量：0.002D（直径）での付着応力度及び破断時の最大付着応力度を比較した。
【０１０８】
〈試験体〉
１）工業用水C    ３体
練り混ぜ水：工業用水
比重：1.0
硫酸イオン：7.0mg／L（7ppm）
２）海水C    ３体
練り混ぜ水：読谷村海水
比重：1.02      
硫酸イオン：2090mg／L（2132ppm）
３）試験体条件
・試験体サイズ
立方体試験体：200ｍｍ×200ｍｍ×200ｍｍ
鉄筋直径：１３ｍｍ（SD295A D13）
付着部分：５０ｍｍ
・コンクリートの配合割合
普通ポルトランドセメント              ：  ６２１
膨張材                                ：    ２０
海水又は工業用水                      ：  １８５
細骨材                                ：１２０５
粗骨材                                ：  ２６７
混和剤（減水剤）                      ：    １１．３８
フライアッシュ                        ：    ７１
炭素繊維                              ：      ９．１
・強度試験：材齢２８日（図３、図４参照）
圧縮強度：工業用水コンクリート：９９．１N／mm2
圧縮強度：海水コンクリート：８８．５N／mm2
【０１０９】
〈試験体製作状況〉
型枠状況
0006055953.tif 000002
0006055953.tif 000003
（付着部拡大状況）
打設状況
0006055953.tif 000004
0006055953.tif 000005
【０１１０】
〈試験体〉
0006055953.tif 000006
【０１１１】
〈試験装置〉
0006055953.tif 000007
（試験装置全体外観）
0006055953.tif 000008
（試験体部分の状況）
【０１１２】
〈破断状況〉
0006055953.tif 000009
（ねじ部での破断状況）
0006055953.tif 000010
（鉄筋部での破断状況）
【０１１３】
〈試験結果〉
工業用水C−１
0006055953.tif 000011
0006055953.tif 000012
【０１１４】
工業用水C−２
0006055953.tif 000013
0006055953.tif 000014
【０１１５】
工業用水C−３
0006055953.tif 000015
0006055953.tif 000016
【０１１６】
海水C−１
0006055953.tif 000017
0006055953.tif 000018
【０１１７】
海水C−２
0006055953.tif 000019
0006055953.tif 000020
【０１１８】
海水C−３
0006055953.tif 000021
0006055953.tif 000022
【０１１９】
〈付着応力度の比較〉
0006055953.tif 000023
0006055953.tif 000024
【０１２０】
材齢２８日の強度試験では、工業用水使用のコンクリートに対して海水使用コンクリートは89.3％であり、強度が低い値であったが、付着応力度（表1）は、全体としては、工業用水Cに対して海水Cは228.0％と非常に高い値となった。（試験体２では海水Cの方が低い値を示したが、強度試験を考慮すると付着応力度は良好な値となっている。）
【０１２１】
また、最大付着応力度では、工業用水Cに対して海水Cは123.6％と高い値となった。
これらの結果から、コンクリートの練り混ぜ水に海水を使用することにより、付着応力度が高くなることが確認できた。
【０１２２】
従って、練り混ぜ水に海水を混合することにより、付着力の増加が認められ、プレストレス導入によるプレストレストコンクリートの性能を高めることができるものである。
【符号の説明】
【０１２３】
１  プレストレストコンクリート
２  緊張材
３  格子筋
【要約】
【課題】  膨張材によるケミカルストレスと連続繊維補強線材によるメカニカルストレスを併用し、かつ、練り混ぜ水に海水を使用し、付着力を高め、プレストレスによる強度を十分に発揮させることのできるプレストレストコンクリートを提供することを課題とする。
【解決手段】緊張材による機械的ストレスと、膨張材によるケミカルストレスとを導入し、練り混ぜ水に海水を用いたことを特徴とするプレストレストコンクリートの製造方法とするものである。
【選択図】  図２【図１】
0006055953.tif 000025
【図２】
0006055953.tif 000026
【図３】
0006055953.tif 000027
【図４】
0006055953.tif 000028